(57)【要約】  本発明は炭素化学関連、ダイヤモンド・炭素系物質である。本材料はダイヤモンド立方形種類炭素含とХ線アモルファス位相での質量パセント割合は(40 - 80)：(60 - 20)、そて質量化は次：炭素‐89.1-95.2 重量パセント；水素‐1.2-5.0 重量パセント；窒素‐2.1-4.8 重量パセント；酸素‐0.1-4.7 重量パセント；耐火材料‐0.1 - 1.5 重量パセント。本発明は否定酸素バランスの炭素系爆発物のデトネーション含、本爆発物は縮合位相囲炭素系物質爆発物起爆を含んで、還元剤含縮合位相カバー(縮合位相還元剤と使用炭素系物質の質量比は0.01：1)、気体媒質・炭素不活性密閉容器で生産方法がある。元素組成研究ため、起爆合成で生産ダイヤモンド・炭素系物質サンプルの加工方法もある。【特許請求の範囲】
【請求項１】
カーボン  物質的な  含んでいる  カーボン、水素、窒素  および  酸素  は  それに  より  比率  (40-80)  でダイヤモンド  の  立方修正  および  段階  の  形に、カーボン  を  含んでいる: (カーボン、それぞれ、そして  これ  の60-20  の  )  固まり  の含んでいる: 
カーボン89.1 - 95.2 
水素1.2 - 5.0 
窒素2.1 - 4.8 
酸素0.1 - 4.7 
不純物0.1 - 1.5。
【請求項２】
ガス  の  環境  の  閉鎖した  容積  の  酸素  の  否定的な  バランス  と  の  爆発性  の  爆発  を  含む  ダイヤモンドカーボン材料  の  方法は、それにより  爆発性  の  使用された  固まりに  凝縮させた  段階  に  量的な  比率  の  固まり  を  含んでいる  凝縮させた  段階  の  貝  に  置かれる  爆発  の  爆薬  を  実行する  凝縮させた  段階  までに、囲まれる  不活性カーボンへ生  じるプ  ロダクトと  の  最少  の0,01:1、含んでいる: カーボン89.1 - 95.
2 水素1.2 - 5.0 窒素2.1 - 4.8 酸素0.1 - 4.7  の  不純物0.1 -  カーボン  の  固まり  で  比率  (40-80)  のダイヤモンド  の  立方  修正  そして  カーボン  段階  のカーボン  を  含んでいる  間、1.5: (60-20)  それぞれ。
【請求項３】
パラグラフ  2  の  方法、できれば、酸素  および  ハロゲン  の  原子  を  含んでいない  回復特性  が  付いている  有機性  または  無機混合物  として  それ  により使用  を、減らす。
【請求項４】
爆薬  の  統合方法  の爆発  から  得られる  ダイヤモンドカーボン  材料  を  の  ために  準備する  方法   120-1400C  真空  の  温度  に  その  ダイヤモンドカーボン材料  の  抄録  を  含んでいる  元素構成  の  彼の  それに  続く決定、 
0,01-10,0 3-5  時間  にわたるPa  および  1050年  の  温度  の  それに  続く  処理 -- 1 12200000  Cは40の  間に  焼却  を  保障する  率で  酸素  の  流れる。
【発明の詳細な説明】
【発明の詳細な説明】
【０００１】
〔関連技術〕
炭素化学発明、立方変更炭素とХ線アモルファス炭素相を含む炭素複合材料、具体的にダイヤモンド炭素系物質生産起爆方法である。
【０００２】
〔以前関連技術レベル〕
炭素含爆発物から起爆合成で生産、種々相の炭素を含有している様々な関連技術がある。
【０００３】
例えば、炭素化学者が知っている炭素複合材料である縮合炭素は様々な変更炭素が含有する。同時に、炭素係物質爆発物変更の事情により立方ダイヤモンド変更炭素が含有しているかわかる。
【０００４】
そのような縮合炭素は否定オキシジャンバランスがある縮合炭素爆発生成物保存可能にする条件と特別環境でもらう(Lyamkin A.E., Petrov E.A., Yershov A.P. など. 爆発物からダイヤモンド生産, ソビエト連邦科学アカデミーレポート, 1988, 第302巻, 611-613 ページ; Greiner N.R., Phillips D.S., Johnson F.J.D.Diamonds in detonation soot, Nature, 1988, vol. 333, p. 440-442; Petrov V.A., Sakovich G.V., Brylyakov P.M.  ダイヤモンド保存条件起爆生産の時, ソビエト連邦科学アカデミーレポート, 1990, 第313巻, #4, 862-864 ページ; V.Yu.Dolmatov  起爆合成超分散ダイヤモンド: 特性と使用,化学成功, 2001, 第70(7)巻, 687-708 ページ; V.Yu.Dolmatov  起爆合成超分散ダイヤモンド, サンクト・ペテルブルグ, SPb GPU, 2003, 344 ページ)。
【０００５】
縮合炭素とダイヤモンド炭素系物質生産方法は様々な環境で炭素含む爆発物装薬の爆発が包括できる、例えば:
- 炭素不活性のガス環境、例えば窒素環境、炭素ガス(US, 5916955, CI);
- 水性泡(Petrov V.A., Sakovich G.V., Brylyakov P.M. ダイヤモンド保存条件起爆生産の時, ソビエト連邦科学アカデミーレポート, 1990, 第313巻, #4, 862-964 ページ)
- 装薬用水かんがい(RU, 2036835, Cl);
- 水のカバー中(US, 5353708, Cl);
- 氷中 (RU, 2230702, Cl)。
【０００６】
炭素含む爆発物爆発方法中で縮合炭素放出量とダイヤモンド変更の観点から最も効果的なことは水と氷カバー中装薬爆発V.Yu.Dolmatov  起爆合成超分散ダイヤモンド, サンクト・ペテルブルグ, SPb GPU, 2003, 344 ページ; RU, 2230702, C)。
【０００７】
生産縮合炭素はナノ炭素含む粉末であり、特別な特性と構造を持つ。例えば、縮合炭素は高い分散能力、大きい比表面積、欠陥炭素構造生産と高反応性が持つ。
【０００８】
丸いと異形粒子生産合成ダイヤモンド炭素系物質がある。この丸いと異形粒子の直径範囲は0,1 譫以下であり、特性は次：a ) 質量元素組成：炭素75.0‐90.0 重量パセント；水素0.8‐1.5 重量パセント；窒素0.8‐4.5；酸素‐バランスをとるために；b) 質量位相成分：非晶質炭素10‐30 重量パセント；立方形ダイヤモンド‐バランスをとるために；c) 空隙構造材料の空隙直径0.6‐1.0センチ四方/g；d) 金属表面の10 - 20%は亜硝酸基、核磁気共鳴スペクトルの様々化学シフトのある第一級と大二級水酸基、そしてカルボニル基、カルボキシル基、グイオン基、ヒドロペルオキシド基、材料表面の1 - 2%の非補償型関係で炭素原子と接続ラクトン基から選オキシカルボニル関数群；e) 特別表面200‐450gM2/g。
【０００９】
材料は起爆合成によって装薬密閉容器で生産。装薬は炭素含爆発物・混合物含んで、負の酸素バランスがあり、デトネーション装薬は炭素粒子含(濃度は0.01 - 0.015 kg/m3 )、酸素媒質(酸素量0.1 - 6%) と炭素不活性ガス(温度は303 - 363K (US, 5861349, A)を含んで行なう。方法はプレナム・チャンバで行なって装薬が負酸素バランスと炭素含高形火薬があり。「ダイヤモンド炭素系物質」(US, 5916955, A) と呼ばれる縮合炭素は炭素、水素、窒素、酸素と様々耐火材料を含、同時に立方形種類炭素、X 線非晶相炭素、ダイヤモンド変態でなくて結晶変態炭素含、炭素変態相の質量比：
立方種類炭素(ダイヤモンド位相) 30 - 75 重量パセント
X 線非晶炭素位相 10-15 重量パセント
その他 - 結晶変態炭素、元素組成の質量比は次：
炭素‐84.0-89.0 重量パセント
水素‐0.3-1.1 重量パセント
窒素‐3.1-4.3 重量パセント
酸素‐2.0-7.1 重量パセント
耐火材料‐2.0 - 5.0 重量パセント。
【００１０】
ダイヤモンド炭素系物質生産方法(US, 5916955, A) は炭素系爆発物装薬のデトネーション位相、閉鎖的な空間・炭素不活性大気で、立方形種類炭素(ダイヤモンド位相)含デトネーション材料との生産、Х線アモルファス炭素相と結晶変態炭素含。デトネーション材料冷却200-6000度/分という速度で行なわれて、大気は炭素系物質第一装薬爆発生産ガスを含む気体媒質を含有。ただし、前ダイヤモンド・炭素系物質述生産方法はダイヤモンド・炭素系物質の低材料出口がある‐7.8 重量パセント、同時に高品質材料生産防止。炭素というダイヤモンド・炭素系物質の重用な元素低含有量ため、過程から生じる生成物はラクトン基、エーテル基、アルデヒド基にある酸素ヘテロ原子がたくさん含、高いダイヤモンド・炭素系物質化学的活性になる。この特性はダイヤモンド材料生産組成の破壊過程可能が高まる。例えば、ポリマーと油成分高使用温度場合。
【００１１】
〔発明開示〕
本発明連鎖は予想可能特性と希望位相条件での炭素高含予想可能元素組成を持つダイヤモンド・炭素系物質生産のテクノロジー開発である。発明製造時起爆合成を通じてダイヤモンド・炭素系物質の表面酸化防止と得られたダイヤモンド位相完全性を保存条件で炭素系物質から希望種類・希望位相成分の高濃度ダイヤモンド・炭素系物質生産方法開発という目的であった。
【００１２】
任務は炭素・水素・窒素と酸素含ダイヤモンド・炭素系物質生産を通して解決でした。本材料はダイヤモンド立方形種類炭素含とХ線アモルファス位相での質量パセント割合は(40 - 80)：(60 - 20)、そて質量化は次：
炭素‐89.1-95.2 重量パセント
水素‐1.2-5.0 重量パセント
窒素‐2.1-4.8 重量パセント
酸素‐0.1-4.7 重量パセント
耐火材料‐0.1 - 1.5 重量パセント
その上任務はダイヤモンド炭素形物質生産方法開発によって解決でした。方法は否定酸素バランスと気体媒質・炭素不活性密閉容器で・縮合位相囲炭素系物質爆発物起爆を含んで、還元剤含縮合位相カバー(縮合位相還元剤と使用炭素系物質の質量比は0.01：1)炭素系物質起爆実践、生産材料では：
炭素‐89.1-95.2 重量パセント
水素‐1.2-5.0 重量パセント
窒素‐2.1-4.8 重量パセント
酸素‐0.1-4.7 重量パセント
耐火材料‐0.1 - 1.5 重量パセントがある。そして炭素質量のダイヤモンド立方形種類炭素・Х線アモルファス炭素の質量比は(40 - 80)：(60_20)重量パセント。
【００１３】
発明によると、酸素・ハロゲン原子不生産有機化合物と無機化合物は還元剤として使用するということは賢明である。
【００１４】
任務は炭素系物質から起爆合成で生産ダイヤモンド・炭素材料用意方法開発によって解決。3 -5 時間途中、120 - 140温度、真空中最終製品保存、次1050 - 1200温度、40 - 50 セカンドで燃えられるペエドの酸素流量で材料取扱含元素組成究明する研究が行われた。
【００１５】
発明によってダイヤモンド・炭素材料生産過程を4位相に割れられる。
【００１６】
1． 爆発時炭素系物質デトネーション変化第一位相は荘薬外面と媒質特徴有限行なって、変化合成に不感化。
【００１７】
研究により、負バランス爆発物組成合成選択と縮合した形で残る「過剰」炭素生産。爆発時「過剰」炭素の部分は立方形種類ダイヤモンドに変化する。流動性・個体群居性媒質で装薬アロケーション場合、例えばデトネーション材料景気後退防ぐ水、氷で充満調節池、流動性炭素とダイヤモンド存在エリアであるデトネーションとき生成高圧・高温度複合の存在存続上がり条件を進。
【００１８】
流動性・個体群居性縮合位相のカバーで装薬アロケーション場合、例えば水、氷、もっと長い時間添装薬中でデトネーション材料保存可能、デトネーション材料含プラズマ長存在結果、ダイヤモンド位相に「過剰」炭素変化促進。
【００１９】
2． デトネーション過程後第二位相時、化学移行帯で生成立方形酒類ダイヤモンド保存ため、急速ガス動的冷却は重大である。
【００２０】
真空爆発とき、景気後退高速結果、デトネーション材料の最高速ガス動的冷却が行なう。但し、爆発室壁にデトネーション材料後続衝突とき、材料動的エネルギーは熱エネルギーに変換、温度が急に増す。衝撃波後爆発室ではデトネーション温度に近い温度〜3500Kになる。爆発室圧力は温度より高速減少であって、立方形種類ダイヤモンドは全部石墨に変化。後で、高温度長作用、縮合炭素は全部気化する。ですから、真空爆発とき立方形種類ダイヤモンドは不保存。量感水・氷カバーデトネーション材料景気後退とき、最遅々ガス動的冷却がある。同時に水のエネルギー抽出ため最大デトネーション材料温度は500 - 800K上がらない(RU， 2230702， N; V.A.Mazanov． 密封爆発室で縮合炭素とデトネーションナノダイヤモンド保存マクロキネチクス． 個体物理学，2004，第46巻，第4版，614 - 620 ページ)。
【００２１】
希ガス媒質爆発ガス動的冷却強烈で真空爆発と水・氷縮合位相カバー爆発介在、真空よりデトネーション材料景気後退スピードは低、水・氷カバーより高。
炭素は爆発室中温度確定ため、温度下げるとダイヤモンド炭素材料出口が増えて、最大冷却装薬縮合カバー使用は最適。
【００２２】
3．爆発室壁衝撃波反射後ダイヤモンド・炭素系物質デトネーション総括第3位相である：超音速普及、物質密度・圧力・温度激僧過程含、衝撃波循環と爆発室空洞でデトネーション産物・媒質乱流混合行なう。最大爆発室空洞媒質温度は爆発物質質量比とガス媒質合成で依る、即ち、媒質化学活躍とガス熱容量。
【００２３】
4．デトネーション過程第4位相とき、寒カバー有限と炭素系爆発物爆発で加熱媒質は強烈冷却。爆発とデトネーション材料粒子放出後、爆発室で様々ガス産物以上(CO2, CO, O2, H2, N2, CH4, NO, NO2, NH3, H2O) 高分散強放射能力縮合炭素粒子サスペンションがある。デトネーション波電気伝導度プロファイル測定方法使って、ダイヤモンド立方形種類生産時間は0.2 - 0.5 マイクロセカンド以下で、飲料・圧搾トリニトロトルエル・サイクロナイト爆発混合の化学反応帯に敵う(Staver A.M., Yershov A.P., Lyamkin A.I. 電気伝導度方法で縮合爆発物デトネーション変化研究．燃焼と爆発理学，1984)
第1デトネーション位相で生産縮合炭素粒子状物質部分は爆発生産ガス状酸化剤：CO2, H2O, CO, O2, N2O3, NO2, 作用でガスに変化、ガス状酸化剤不足で気化しない保存粒子があると言われる。
【００２４】
反応しない縮合炭素粒子状物質関数群カバーがあり、酸化剤酸素含ため、表面関数群相互・ガス状酸化剤作用は最初酸素無し関数群を酸素含基に換えられる。
【００２５】
炭素酸化防酸化剤固定ファンクション利用は炭素粒子表面酸化防ぐに良い条件する。ダイヤモンド・炭素材料に炭素量も高まる。発展は酸素量減少、研究によって、水素と窒素の量はほとんど換えられない。
【００２６】
ダイヤモンド・炭素材料で酸素高含有量は時々材料利用有限する。例えば、 ダイヤモンド・炭素材料を技術オイル添加物として利用とき、酸素高含有量は材料酸化能力を高まる。
【００２７】
ガス位相で1500 - 150Kの温度と 炭素形爆発物を爆発場合、縮合炭素出力は12% - 最高。爆発室温度まで3000- 3500K 高まると、縮合炭素出力はほとんど0になる。V.A.Mazanov． 密封爆発室で縮合炭素とデトネーションナノダイヤモンド保存マクロキネチクス． 個体物理学，2004，第46巻，第4版，614 - 620 ページ)
立方形種類ダイヤモンドとダイヤモンド炭素材料元素組成保存可能は爆発室で異相吸熱二酸化炭素で縮合炭素気化(1)、水蒸気(2)、グロス反応(3)過程：
C+ CO2 > 2CO - 172,4 kilojoule/mole (1)
C+ H2O > CO + H2 - 130,1 kilojoule/mole (2)
C+ CO2 + H2O > 3 CO + H2 - 151,3 kilojoule/mole(3)
高温度で爆発室に二つ競争過程行なう：縮合炭素気化と立方形種類ダイヤモンド石墨変化。但し、最低デトネーション生産物質に影響与えるデトネーション製品と気化しないように最大ピード物質冷却可能合成条件開発である。
【００２８】
発明によって、装薬縮合カバーにレデュシングエジェント加算次効果：
1．デトネーション総括第3位相とき、爆発室で最大化学活性物質として酸化剤固定、レデュシングエジェントは炭素粒子表面の酸化防ぐ。同時に、縮合炭素使用防ぐヘテロ原子酸素量は急に0.1%になって、 その位地で水素がある。炭素量は95%に上がる。
2. 減少  によって  部分的な  分解  は、それから、気化プロセス (反作用1-3) および  のフェーズ 遷移の ダイヤモンド-グラファイト 減らす 部屋  の   温度で 高温に 落ちる 起こります。
【００２９】
従って、出力  の KU を  増加する  ために  減少  の  導入です。
【００３０】
この発明は  発明  に従って  ダイヤモンドカーボン  材料を得る  方法  の  実施の  例  と  説明 する  こと  が できます。通常  30  から  70%  まで  内容  が  付いている  トリニトロトルエン、また は  ゲクソゲヌム  の  オクトゲノムのトリニトロトルエンの  混合物が  付いている  統合  KU  の  爆薬 のために、例えば、使用されて。 使用  は  また   は トリニトロトルエン と 混合した。として テスト の ために 爆薬 は 選ばれた: 
-- トリニトロトルエン の  混合物 が 付いている 充満 は 50/50 の 比率 を(例1-18年) 押し、65/35の 比率 で 溶ける  1500    の   圧力 の   押を形作った (例19,20); 
-- 60/40 の 比率 を 押す1500  の 圧力 で 押す こと によって   形作られる  トリニトロトルエン  およびHMX  の  混合物  の  充満  (サンプル21); 
--  混合物  が  付いている  充満  は50/50  の比率  を  押す1500  の  圧力  の  押を形作った  (サンプル22)。従来  の  充満  の  この  形態  では  固体  シリンダー  直径  の  円柱部分  の  形で、48.5 の  長さ167.1   充満選ばれた  。凝縮させた  段階、総計  (例1-16,18,19,21,22)  の  液体状態  の  また  は  位置  の  減らす  ことの  解決  の貝  に  置かれる  電池  の  爆薬  また  は  固体押された   (サンプル17)  から  成っている  予約充満  を  表す  貝  の  氷  (サンプル20)  に  水を。
【００３１】
配置される  によって  行なわれる  下を掘る  充満  は  その中で  前部  満たす。封筒  の  この  固まり  では4.0から6.0 kgは  から  あり、凝縮させた  液体段階  の  総計  の  状態  が  付いている  貝は、凝縮させた  段階  の  解決  の  で  満ちていた  円柱  ポリエチレン  袋  の  中心で  (場所)  中断された  袋  および  充満を表した。 封筒の固体総計  の  状態  の  場合  には、外貝  を  減らして  ので  使用  に  一種  の  すべて  の  表面  の  予約充満  があった。減力剤  が  使用された  (例1-5、19)  だった  ので   (例6-10、20-22)、アンモナル  (例11-13)、  尿素  (例14 - 16) (サンプル17)、アセトニトリル  (例18)、範囲  (0,01-10,0)  の  別と、: 
爆発性  の  使用された  の  固まり  そして  固まり  の  減少  によって  使用される  比率それぞれ。次の通り行なわれる  テスト: ステンレス鋼、容積1 m3  および  下を掘られる  充満爆発  の  気体  プロダクトで、閉まるカメラ  の  満ちているなされる  爆発性  の  部屋  に  上部  の  ハッチ  を  通して置かれる  貝  へ  の  充満。3分後  で  の  後  の  水生  プロダクト    から  の  懸濁液  を  通して行ない  の  排出  の  受信容量下  を  掘りなさい。 細胞  の  サイズ  の  ふるい  を  通して渡され、乾燥する  水    懸濁液  それから  200ミクロン。 細胞  80  ミクロン  の  のふるい  を  通した  乾燥された  プロダクト一  部分  および  スクリーニング、および  プロダクト  の  それから  得られた  サンプル  は  元素構成  の  フォローアップ  の  発明  の  ため  に  準備する  こと  を  進行中準備した。
【００３２】
サンプル  の  ために  得られた  プロダクト  は  120  の  温度  で  貯えられる  -真空  0,01-10,0   Pa  の  下  の  140   C  は  3-5  時間  にわたる  そして  次に  処理される  40-50  秒  の  間に  焼却  を  保障する  率  で  酸素  の  1050-1200  C  の  温度  で  流れる。分られる  研究  によって  ダイヤモンドカーボン  材料  が  8つ  から14  の  揮発性  の  不純物  (主  に  水、窒素酸  化物  を  含んでいる  ことが   カーボン)。 しっかり  と  不可能な  120-1250C  の  温度  で  微小孔  の  吸着  によって、空気  の  慣習的な  暖房  つながる  その  ような  不純物  を、取除く。
【００３３】
空気  の  より  高い  温度  まで  の  温度  の  増加  は  分解、火  の  点火  の  可能性  の  ために  危なく、炭素粒子  は  ダイヤモンド  ではない。
揮発  不純物  の  完全な  取り外し  のために  残りの  真空圧力  0,01-10,0 Pa  と  適用されるべきである。その  温度で  範囲  120-1400Cで  維持されなければならない。
【００３４】
温度  12O0  Cを、そして10.0 Paの  圧力- 14O0C  の  維持する  十分  の  真空  0.01 Paでは。 圧力  は-  揮発不純物  の  部分的な  取り外し  の  可能性  によって…より  少し  より0.01 Pa  経済的な  理由  のため  の、10.0  のPa  の  上  の  不適当維持する。14O0C  上  の  温度  の  増加  により  不安定  の  崩壊  に  ダイヤモンドカーボン  を  引き起こすかもしれない。 3-5  時間  の  時間  は  また  揮発不純物  の  完全な  取り外し  を  保証する。 0.01 Paおよび1200C  の  十分な  3つ  は  時間  の  抄録、そして10.0のPa  の  圧力  によって1400C  および  よりよく5時間  に抗する。ダイヤモンドカーボン  材料  の  元素構成  を  定める  こと  は  通常有機化学  の  標準的な  方法  を  使用した:
5の  ため  の  850-9000C  の  酸素  の  温度  の  熱する  流れと  の。 但し、ダイヤモンドカーボン  材料  は  あらゆる  有機化合物  と  酸化  へ  の  抵抗  で  非常に  異なっている. 従って、上記  の  条件  は  ダイヤモンドカーボン  材料  を  構成する  要素  の  酸化  を  完了して  十分  ではない。 完全  燃焼  (酸化)  ダイヤモンドカーボン  材料  を  提供する  温度  は  時間  は40-50  秒べきである  が、1050-12000Cである。 これら  の  条件  は  達成可能、例えば、  装置185  の  会社  である  (米国)。上記されている  ように  訓練される  統合  プロダクト  を  あった  次  の  調査  が  見本抽出する: 
-- サイズ  の  微粒子材料  の  量的な  配分  を  定める  小さい  分散  を  使用して研究;                                                                       
-- 表面  の  存在  を  および  酸素、アミノ  の  および  機能  グループ定める  ため  の  滴定  による  調査。その際に、ヒドロキシル、carboxyl、アミン  および  IR  の  分光学  の  データ  と  同様、復元容量の  価値  によって、識別されるの  グループ; 
-- メタン  の  数  によって  強調される  3時間  の  663-673K  の  温度  で  熱された  場合ガス  の  構成  で  確認可能な  表面  の  分析  の  グループ  の  供給  による  調査。その  際に  前  に  吸着された  表面  の  揮発  プロダクト  は  プロダクト  を、ガス  を  含んで  得た  が、プロダクト  永久的な  重量  (24  時間)  を  得る  ために  分析  が  真空  (0.1 Pa)  の473Kとだった  前に、受け取られた  プロダクト  はガス  のCH  4、H2、二酸化炭素、CO、O2、N2  および  NH3  を  分析する  とき  取除かれ、だった  KU  の  表面  の  グループ  に  化学的に  関係した  の  破壊  と  関連付けられる  ガス  解放された;
-- 製品  開発  の  形  で  カーボン  の  配分  を  分析する  X線  の  光電  子分光学  (XPES)  調査  によって; 
-- 小さい  分散  を  使用して  研究  (ディディミアム、のLA。小型  のX線  および  中性子  分散。 モスクワ  のED   へ  の  干し草  ;   280と  の  1986  年、); 
-- 低収  着窒素  (賭)  による  比表面積  の  粉  を  (NM  定める  方法  による  研究。 等 物理化学  の  コース。 T. lの2版-約。、モスクワのED。1969年、p. 592)。
【００３５】
試験結果  は  テーブル  で示されている。
【００３６】
ダイヤモンドカーボン  材料  を  発明  の  発明  に従って  進行中  に  得る。
【００３７】
【表１】
2009522190.tif 000002
2009522190.tif 000003
2009522190.tif 000004
2009522190.tif 000005
2009522190.tif 000006
2009522190.tif 000007
【００３８】
調査  は  この  発明  ダイヤモンドカーボン  材料  の  下  で  得られる  方法  に  黒色火薬、次  の  変数  が  ある  こと  が  分った: 
-- 150  から  の  低収着窒素  (賭)  によって  比表面積  の  粉  を  定める    方法  を  使用して  550  へ  の  比表面積、(および  他物理化学  ののコース。 T. lの2  版-訂正される。 、モスクワ  1969  年、p. 592)、 
-- 平均粒度  小さい  分散  の  方法  によって  定められる  2 - 6ナノメーター 
-- 2.0 -2.6 g/cm3  内  の  重量。
【００３９】
主に  酸化物、炭化物  に  金属  を  かぶせる  製品  開発  の  の  粒子  の  内容  は  材料  の  発破部屋  の  壁  の  爆発  の  統合  および  部屋  の  悪化  の  ある  程度  の  条件  によって  決まり、1.4 - 4.8 %である  かもしれない。
【００４０】
調査  は  カーボンのダイヤモンド  段階  に  関して  3  ライン  と  共に  ダイヤモンドカーボン  材料  の  調査された  サンプル  が  含んでいる  こと  を、示し、最高  と  広い  0,42   カーボン  段階  である、最後  の  最高  の  存在  とはっきり  98%  の  1 - 5  時間、か  エッチング-   3-8  時間  に  沸く  ときo  の  氏  および  硝酸内  の  673K  の  温度  で  部分的な  KU  の  酸化  か  酸素  の  空気  の  後  で  際立っている。
【００４１】
材料  の  粒子  の  配分  はsmall-angle  分散  の  方法  の  援助  と  調査された。 調査  は  粒度  に  従う  配分  が  40  間  の  地域  の  唯一  の  最高  によって  特徴付けられ、60 のすなわち、炭素段階  が  粒度  に従って  分けられない  こと  を  示した。
【００４２】
KU  の  粒子  の  区域  の  ヒドロキシル、カルボニルの、アミノ  および  アミドグループ  を  識別する  こと  を可能  にした。
に従って  分析  は  次  の  通り、サンプルの3  時間以内  の  663-673K  の  真空  で熱された  とき1.0   の  ガス  を  割振られる  大量生産  しなさい  こと  を  明らかに  した: 
-- メタン- 0,12-0,60 、 
-- 水素- 0,18-0,33、 
-- カーボン  二  酸化物  0,01 0,46、 
-- カーボン  一  酸化物0,01 0,13、 
-- 酸素- 0,00-0,02、
-- 窒素- 0,39-2,04、
-- アンモナル- 0,06-0,21。
【００４３】
ガス  の  総割振り  は  0,82-3,22  である。
【００４４】
基づいている  それ  は  データ  に  表面的な  グループ  が  KU  の  続く  こと  の  表面  に  こと  完了する  こと  が  できる: (メタンを隔離する  ため)   (  二  酸化物  および  一酸化炭素  を  割振る  ため)、アミン(アンモナル  の  割振り  の  ために)、カルボニル、ヒドロキシル。
の  滴定  に  基づいて  多く  の  サンプル  の  グループ  および  ある  サンプル  の  カルボニルグループ  の  存在  を  見つけた。
【００４５】
酸素  および  水素以来  エッチング  の  粒子  の  増加  の  後  に  残る    カーボン  の  パーセント  間粒子  の  エッチング  が  減った  後残る  材料  の  パーセント  を  賃借していて  修正  が  上部  の  粒子  に、自然  に、集中される。
【００４６】
窒素  が  粒子  で  均等  に  配られる  ので、変更無  し  の  パーセント。
【００４７】
従って、あらゆる  エッチング  の  オキシダント  の  粒子  で  残り  の  材料  の  窒素  の  ダイヤモンドカーボン  物質的な  パーセント  は  事実上  上で  記述されている  有名な  ダイヤモンドカーボン  材料  と  は  違ってそれ、変わらないし、(  米国、5916955)  の  均等に  ダイヤモンド  段階  カーボンかカーボン  段階  として  容積  で  配られる窒素かなり。
【００４８】
次  の  結論  に  テーブルに、含まれている  データ  に基づく: 10  に0.01 %  の  数  を使用される  爆薬  の  固まり  に  関連して  減らす  こと  の  凝縮  させた  段階  の  貝  へ  の1.  著しく  肯定的な  効果、即ち  元素  構成  の  重要な  変更  を  もたらす: カーボン  以上  91.5 5月。 1.5以上  水素  5月。
酸素  %  の  -より  少し  により1.5 5月。 窒素は  - 2.2 - 2.9  の  内で  よろしいです。
量10の  導入  の  は  爆薬の、ない  経済的な  理由  の  ため  の  数  より  大きい  時間  を  計る。 爆発性  の1:10.
0 KUの  固まり  へ  の  固まりの  比率  および  カーボン  立方  修正  の  内容  が  細胞  および  処理  の  ダイヤモンドカーボン材料  を  回復する  ために  達する  とき  減少  の  数  の  最大  値  およびなお一  層  の  増加  は  技術的な  複雑さをもたらす。
【００４９】
方法  の  発明  に  従う  ダイヤモンドカーボン  材料  の  物理的な、化学特性、高性  能複  合材料  の  部品  として  それら  を  使用  できる。
比較  テスト  は  違った  方法  で  得られた  ダイヤモンドカーボン  材料  を  使用して  行なわれた。
【００５０】
その  際に、添加物  として  使用された  水中  に  沈められた  油ポンプ  の  ため  の  製造された  オイル  はあった、ダイヤモンドカーボン  材料  は  次  の  構成  の  発明  に  進行中  を、得た: 94.5  %  カーボン、水素- 1.2%  の  窒素- 2.5 酸素%の  - 0.8%  の  不純物  - 1.0% 72%  および  カーボン  修正  ダイヤモンド  の  立方  修正  の  カーボン  の  内容- 28%。
【００５１】
爆発  によって  得られる  ダイヤモンドカーボン  材料  上記されている  ように  (  次  の  構成が  ある  米国、5916955): 88.8%  カーボン、水素  -   1.1%  の  窒素  - 3.1%  の  酸素 
-- 4.9%  の  不純物  -カーボン  の  固まりの  内容  と  の2.1%、: ダイヤモンド立方  段階  の  カーボン  - 42%および  カーボン58%  の  他  の  形態。 比較テスト  の  結果  は  閉じた  ループ  が  付いている  水中  に  沈められた  油ポンプ  で  こと  を  材料  B  から  の  添加物  が  付いている  オイル  の  使用示した   破局的な  摩耗  の  表面  の  ために  ポンプ  の  仕事  そして  失敗  の  18時間総  オイル  に導いた。
【００５２】
発明  の  材料A  から  の  添加物  が  付いている  使用  オイル  は  オイルに導かないし、それに  続く  摩耗  の  凝縮  の  ダイヤモンド  の  粒子  は  浮上する。
【００５３】
従って、発明  に  従う  ダイヤモンドカーボン  材料、発明  の  得られた  進行中  の  爆発  の  統合  は、改良し、科学技術  の  さまざまな  分野  の  使用中  の  材料  の  構成  の  より  安定した、より  予想  できる  特性  を  もたらす  元素構  成段階  は  知られていた  ダイヤモンドカーボン  材料  と  比較した。
【００５４】
〔産業適用の可能性〕
発明  に従うカーボン  材料  は  の  終わり  の  構成、材料  で  構成された  フィルム磨く  こと  さまざまな  技術  の  広い  適用  を、例えば  見つける、こと  が  できる。
【００５５】
発明  に  従う  カーボン  材料  は  既存  の  技術装置  および知られていた  爆薬  を  使用して  実行する  こと  が  できる  発明  へ  得られた  進行中  である  場合  も  ある。
【国際調査報告】
2009522190.tif 000008
2009522190.tif 000009
2009522190.tif 000010
2009522190.tif 000011
2009522190.tif 000012
2009522190.tif 000013